(57)【要約】【課題】交換時期が分かり易い内視鏡関連品を提供すること。【解決手段】半発明の内視鏡関連品は、磨耗する部分の表面付近に、化学的呈色反応によって形成された着色層を有する。化学的呈色反応は、内視鏡関連品に対応する形状を有し、かつ、少なくともその表面付近の一部に反応性化学構造を有する成形体に対して、呈色試薬の溶液を付与することにより行うことができる。成形体と、呈色試薬溶液との接触時間は、１５〜１８０分であるのが好ましい。反応性化学構造が、−ＮＨ２である場合、呈色試薬としては、ｏ−フタルアルデヒドまたはニンヒドリンを主成分とするものを用いることができる。【選択図】なし【特許請求の範囲】
【請求項１】
磨耗する部分の表面付近に、化学的呈色反応によって形成された着色層を有することを特徴とする内視鏡関連品。
【請求項２】
前記化学的呈色反応は、少なくとも表面付近の一部に反応性化学構造を有する成形体に、呈色試薬を付与することにより行われたものである請求項１に記載の内視鏡関連品。
【請求項３】
前記反応性化学構造は、前記反応性化学構造を有する化合物を溶解した溶液に接触させることにより、前記成形体に導入されたものである請求項２に記載の内視鏡関連品。
【請求項４】
前記着色層は、前記反応性化学構造が存在する前記成形体に前記呈色試薬を含む溶液を付与する工程を経て形成されたものである請求項２または３に記載の内視鏡関連品。
【請求項５】
前記反応性化学構造は、−ＮＨ２である請求項２ないし４のいずれかに記載の内視鏡関連品。
【請求項６】
前記呈色試薬は、ｏ−フタルアルデヒドまたはニンヒドリンを主成分とするものである請求項５に記載の内視鏡関連品。
【請求項７】
内視鏡関連品は、内視鏡用鉗子栓である請求項１ないし６のいずれかに記載の内視鏡関連品。
【請求項８】
内視鏡関連品は、スリットが形成された開閉部を備えており、処置具の挿入・抜去に伴って、前記開閉部が変形することにより、前記スリットが開・閉する内視鏡用鉗子栓であって、
少なくとも、挿入・抜去される前記処置具と擦れる部位の表面付近に、前記着色層を有する請求項１ないし６のいずれかに記載の内視鏡関連品。
【請求項９】
内視鏡関連品は、内視鏡用掃除ブラシである請求項１ないし６のいずれかに記載の内視鏡関連品。
【請求項１０】
内視鏡関連品は、可撓性を有する細長い本体部と、前記本体部の基端側に設けられた少なくとも１つのブラシ部を備えており、内視鏡の内部に形成された管路内に前記ブラシ部を通過させて使用する内視鏡用掃除ブラシであって、
前記ブラシ部の、少なくとも、前記管路の内面と擦れる部位の表面付近に、前記着色層を有する請求項１ないし６のいずれかに記載の内視鏡関連品。
【発明の詳細な説明】
【技術分野】
【０００１】
本発明は、内視鏡関連品に関する。
【背景技術】
【０００２】
内視鏡の挿入部の内部には、例えば鉗子、切開具、結紮具、各種センサー等の処置具を挿入して使用するための処置具挿通チャンネル（通路）が設けられている。体腔内に内視鏡挿入部を挿入した状態で、前記のような各種の処置具を処置具挿通チャンネルの基端開口部から挿入し、先端開口部から突出させることによって、各種の処置を行うことができる。
【０００３】
この処置具挿通チャンネルの基端開口部には、体腔内の液体等が外部に漏出するのを防止するため、ゴム等の弾性材料で構成された内視鏡用鉗子栓が設置されている（例えば、特許文献１参照）。内視鏡用鉗子栓には、スリットが形成されており、このスリットを押し開いて処置具挿通チャンネル内に処置具を挿入する。そして、処置具を抜去すると、弾性によりスリットが自動的に閉じて、体腔内の液体等の漏出を防止する。
【０００４】
このような内視鏡用鉗子栓は、挿入される処置具との摩擦により摩耗する。摩耗が進行すると、スリットが閉じたときの密着性が低下して、体腔内の液体等の漏出を生じるため、ある程度使用したら交換する必要がある。
しかしながら、従来の内視鏡用鉗子栓では、どの程度使用したら交換するべきかが外見上ではよく分からないため、摩耗が進行した後も交換を怠りがちで、内視鏡の使用時に体腔内の液体等の漏出を招くことがあった。
【０００５】
【特許文献１】特開２０００−４１９４０号公報
【発明の開示】
【発明が解決しようとする課題】
【０００６】
本発明の目的は、交換時期が分かり易い内視鏡関連品を提供することにある。
【課題を解決するための手段】
【０００７】
このような目的は、下記（１）〜（１０）の本発明により達成される。
（１）  磨耗する部分の表面付近に、化学的呈色反応によって形成された着色層を有することを特徴とする内視鏡関連品。
これにより、交換時期が分かり易い内視鏡関連品を提供することができる。
【０００８】
（２）  前記化学的呈色反応は、少なくとも表面付近の一部に反応性化学構造を有する成形体に、呈色試薬を付与することにより行われたものである上記（１）に記載の内視鏡関連品。
【０００９】
これにより、着色層と着色層が被覆された下地との界面付近での、着色層の不本意な剥離等を効果的に防止することができる。
【００１０】
（３）  前記反応性化学構造は、前記反応性化学構造を有する化合物を溶解した溶液に接触させることにより、前記成形体に導入されたものである上記（２）に記載の内視鏡関連品。
【００１１】
これにより、容易かつ確実に着色層を形成することができる。特に、複雑な形状を有する成形体に対しても、容易かつ確実に着色部を形成することができる。また、形成される着色部の各部位での厚さのバラツキを特に小さくすることができる。
【００１２】
（４）  前記着色層は、前記反応性化学構造が存在する前記成形体に前記呈色試薬を含む溶液を付与する工程を経て形成されたものである上記（２）または（３）に記載の内視鏡関連品。
【００１３】
これにより、容易かつ確実に着色層を形成することができる。特に、複雑な形状を有する成形体に対しても、容易かつ確実に着色部を形成することができる。また、形成される着色部の各部位での厚さのバラツキを特に小さくすることができる。
【００１４】
（５）  前記反応性化学構造は、−ＮＨ２である上記（２）ないし（４）のいずれかに記載の内視鏡関連品。
【００１５】
これにより、反応性化学構造と呈色試薬との反応を効率よく進行させることができるとともに、形成される着色層の剥離等の不都合が、より生じ難くなる。
【００１６】
（６）  前記呈色試薬は、ｏ−フタルアルデヒドまたはニンヒドリンを主成分とするものである上記（５）に記載の内視鏡関連品。
【００１７】
これにより、反応性化学構造と呈色試薬との反応をさらに効率よく進行させることができるとともに、形成される着色層の剥離等の不都合が、より生じ難くなる。
【００１８】
（７）  内視鏡関連品は、内視鏡用鉗子栓である上記（１）ないし（６）のいずれかに記載の内視鏡関連品。
これにより、交換時期が分かり易い内視鏡用鉗子栓を提供することができる。
【００１９】
（８）  内視鏡関連品は、スリットが形成された開閉部を備えており、処置具の挿入・抜去に伴って、前記開閉部が変形することにより、前記スリットが開・閉する内視鏡用鉗子栓であって、
少なくとも、挿入・抜去される前記処置具と擦れる部位の表面付近に、前記着色層を有する上記（１）ないし（６）のいずれかに記載の内視鏡関連品。
これにより、交換時期が分かり易い内視鏡用鉗子栓を提供することができる。
【００２０】
（９）  内視鏡関連品は、内視鏡用掃除ブラシである上記（１）ないし（６）のいずれかに記載の内視鏡関連品。
これにより、交換時期が分かり易い内視鏡用掃除ブラシを提供することができる。
【００２１】
（１０）  内視鏡関連品は、可撓性を有する細長い本体部と、前記本体部の基端側に設けられた少なくとも１つのブラシ部を備えており、内視鏡の内部に形成された管路内に前記ブラシ部を通過させて使用する内視鏡用掃除ブラシであって、
前記ブラシ部の、少なくとも、前記管路の内面と擦れる部位の表面付近に、前記着色層を有する上記（１）ないし（６）のいずれかに記載の内視鏡関連品。
これにより、交換時期が分かり易い内視鏡用掃除ブラシを提供することができる。
【発明の効果】
【００２２】
本発明によれば、交換時期が分かり易い内視鏡関連品を提供することができる。
【発明を実施するための最良の形態】
【００２３】
以下、本発明の内視鏡関連品を添付図面に示す好適な実施形態に基づいて詳細に説明する。なお、本明細書中、「内視鏡関連品」とは、内視鏡本体や、これに関連して用いられる鉗子、高周波焼灼処置具等の処置具、可撓性可変装置等の装置、部品、付属品等のことを指す。
【００２４】
＜第１実施形態＞
図１は、本発明の内視鏡用鉗子栓（内視鏡関連品）の第１実施形態を示す縦断面図、図２は、図１に示す内視鏡用鉗子栓が設置された内視鏡を示す平面図である。なお、以下の説明では、図１および図２中の上側を「基端」、下側を「先端」と言う。
【００２５】
まず、図２に基づいて、内視鏡の構成の一例について簡単に説明する。
図２に示す内視鏡１０は、電子内視鏡であり、可撓性を有する長尺の挿入部可撓管１１と、該挿入部可撓管１１の基端側に設けられ、術者が把持して内視鏡１０全体を操作する操作部１２と、挿入部可撓管１１の先端側に設けられ、操作部１２から湾曲状態を遠隔操作可能な湾曲部１３と、光源プロセッサ装置（図示せず）に接続するための光源差込部１４と、操作部１２と光源差込部１４とを接続する接続部可撓管１５とを有している。この内視鏡１０の内部には、光ファイバー束によるライトガイド、画像信号ケーブル、ケーブル、チューブ類等の内蔵物（図示せず）が配置、挿通されている。
【００２６】
なお、本発明の内視鏡用鉗子栓１は、内視鏡１０のような電子内視鏡に限らず、ファイバー内視鏡等の各種の内視鏡に対して使用することができることは言うまでもない。
【００２７】
内視鏡１０の使用時には、前記光源プロセッサ装置内の光源から発せられた光が、前記ライトガイドを通り、湾曲部１３の先端部より観察部位に照射され、照明する。
【００２８】
湾曲部１３の先端部には、観察部位における被写体像を撮像する図示しない撮像素子（ＣＣＤ）が設けられており、この撮像素子で撮像された被写体像に応じた画像信号は、前記画像信号ケーブルを介して前記光源プロセッサ装置に伝達され、所定の処理がなされた後、モニタ装置（図示せず）に入力される。モニタ装置では、撮像素子で撮像された画像（電子画像）、すなわち動画の内視鏡モニタ画像が表示される。
【００２９】
挿入部可撓管１１および湾曲部１３の内部には、処置具を挿通する処置具挿通チャンネル１６、観察の邪魔となる体液等を吸引して排出する吸引チャンネル、送水チャンネル、送気チャンネル等の各種管路が形成されている。このうち、処置具挿通チャンネル１６は、操作部１２に形成された突出部１２１に基端開口部１６１を有しており、湾曲部１３の先端に先端開口部１６２を有している。
【００３０】
このような内視鏡１０では、挿入部可撓管１１および湾曲部１３を体腔内に挿入した状態で、各種の処置具（図示せず）を基端開口部１６１から処置具挿通チャンネル１６内に挿入し、先端開口部１６２から突出（露出）させて使用することができる。使用可能な処置具としては、特に限定されないが、例えば、生検鉗子、把持鉗子等の鉗子類、体温センサー等の各種センサー類、心電測定用等の電極、ナイフ、レーザーメス等の切開具類、造影チューブ、洗浄チューブ、ドレナージチューブ等の各種チューブ類（カテーテル類）、破砕プローブ（破石具）、ヒートプローブ、注射針、結紮具、ワイヤー類等の各種の処置具（検査具）等が挙げられる。
【００３１】
図１に示すように、本発明の内視鏡用鉗子栓１は、処置具挿通チャンネル１６の基端開口部（口金）１６１に設置して使用されるものであり、処置具が挿通可能なスリット３２が形成された開閉部３１を有している。
【００３２】
基端開口部１６１は、突出部１２１から筒状（円筒状）に突出形成されている。また、基端開口部１６１の基端部には、径方向外方にリング状に突出するフランジ１６３が形成されている。
【００３３】
本実施形態の内視鏡用鉗子栓１は、基端開口部１６１に着脱可能に設置される本体２と、該本体２に対し着脱可能に設置される蓋体３とを備えている。
【００３４】
本体２および蓋体３は、それぞれ、主として、弾性材料で構成されており、変形（弾性変形）可能になっている。本体２および蓋体３を構成する弾性材料としては、特に限定されないが、後述の化学的呈色反応に関与する反応性化学構造を有するものや、反応性化学構造、呈色試薬との親和性（分散性、相溶性）に優れるものを用いるのが好ましい。また、着色層の形成の工程に供される成形体（内視鏡用鉗子栓）が、後述するＩのような方法により製造されるものである場合、本体２および蓋体３を構成する弾性材料としては、反応性化学構造を有する物質を溶解させる溶媒により、比較的容易に膨潤するものが好ましい。これらの条件を満足する具体的な材料としては、ウレタン系エラストマー、スチレン系エラストマー、フッ素系エラストマー等の各種熱可塑性エラストマー、シリコーン系エラストマー（シリコーンゴム）、ニトリルゴム（ＮＢＲ）、水素化ニトリルゴム（ＨＮＢＲ）、エチレン−プロピレンゴム（ＥＰＭ、ＥＰＤＭ）等の各種ゴム、フッ素系、エポキシ系、シリコーン系、ポリアミド系、アクリル系、ポリウレタン系、ポリイミド系等の各種合成樹脂材料が挙げられ、これらのうちの１種または２種以上を混合（ブレンド）して用いることができる。
【００３５】
本体２は、全体形状としてほぼ円筒状（樽形）をなしており、その先端側の部分に基端開口部１６１が挿入した状態で設置されている。本体２の先端側の部分の内周には、リング状に突出する嵌合部（縮径部）２１が形成されている。この嵌合部２１の内周に基端開口部１６１が挿入・嵌合するとともに、フランジ１６３の先端面に嵌合部２１の基端面が係合することにより、本体２が基端開口部１６１に液密性を確保しつつ固定されている。
【００３６】
この本体２は、嵌合部２１が拡径するように弾性変形することにより、基端開口部１６１に着脱可能になっている。これにより、内視鏡用鉗子栓１は、処置具との摩擦により摩耗が進行して後述するスリット３２の密着性が低下した場合、新品に交換することができる。
【００３７】
本体２の基端部内周には、径方向内方にリング状に突出するフランジ２２が形成されている。
【００３８】
嵌合部２１とフランジ２２の間には、本体２の内腔を隔てる（区分する）ようにして、隔壁部２３が形成されている。隔壁部２３には、処置具が挿入（挿通）する孔２３１が形成されている。孔２３１の内径は、処置具の外径より小さいのが好ましい。この隔壁部２３が設けられていることにより、後述するように、処置具を挿入した状態における液体の漏出をより確実に防止することができる。なお、本発明では、隔壁部２３は、なくてもよい。
【００３９】
蓋体３は、先端側に底部を備えたほぼ有底筒状（有底円筒状）をなしており、この底部により開閉部３１が構成されている。図示の構成では、開閉部３１は、ほぼ半球状に丸みを帯びている。
【００４０】
この蓋体３は、本体２の基端側の部分と隔壁部２３とで囲まれて形成される凹部２４に挿入した状態で設置されている。
【００４１】
開閉部３１の中央部には、処置具が挿入（挿通）する一文字状のスリット３２が形成されている。なお、このスリット３２の形状は、特に限定されず、例えば、十文字状、Ｌ字状等であってもよい。
【００４２】
蓋体３の開閉部３１より基端側の部分の内腔は、処置具が挿通する通路３３となっている。この通路３３が形成されていることにより、処置具をスリット３２に挿入する際、処置具の先端部がずれることがなく、この操作を容易に行うことができる。
【００４３】
蓋体３の外周には、フランジ２２に係合する係合部３４がリング状に突出形成されている。蓋体３は、その胴部がフランジ２２の内周に嵌合するとともに、係合部３４の基端面がフランジ２２の先端面に係合することにより、本体２に対し液密に固定されている。
【００４４】
蓋体３と本体２とは、両者が弾性変形することによりフランジ２２と係合部３４との係合を解除することができ、着脱可能になっている。
【００４５】
蓋体３の基端部には、外方に突出するツマミ３５が形成されており、蓋体３を本体２から取り外す際には、このツマミ３５を挟持して蓋体３を引っ張って取り外すことができる。
【００４６】
また、ツマミ３５の反対側からは、可撓性を有する細長い連結部材３６が延設されており、この連結部材３６は、基端開口部１６１の根元部に外側から嵌合して設置されたリング部材３７に接続されている。蓋体３を取り外すと、連結部材３６は、図１中の一点鎖線で示すように変形して、蓋体３を保持する。これにより、蓋体３を本体２から取り外した際に、蓋体３が落下したり、紛失したりするのを防止することができる。
【００４７】
このような内視鏡用鉗子栓１が設置された内視鏡１０において、処置具を使用する際には、処置具を通路３３の基端開口３３１より挿入し、スリット３２および孔２３１を順次通過させて、処置具挿通チャンネル１６内に挿入する。
【００４８】
処置具を挿入した状態では、スリット３２は、開閉部３１が変形することにより開いた状態になり、スリット３２の接合面３２１は、処置具の外周面に密着する。これにより、体腔内の液体が基端開口部１６１から漏出するのを防止することができる。
【００４９】
また、本実施形態では、処置具を挿入した状態で、孔２３１の内周面も処置具の外周面に密着する。これにより、体腔内の液体が基端開口部１６１から漏出するのをより確実に防止することができる。
【００５０】
処置具を内視鏡用鉗子栓１より抜去すると、開閉部３１等の弾性により、接合面３２１同士が密着してスリット３２が閉じた状態に戻る。これにより、処置具を挿入していない状態でも、体腔内の液体が基端開口部１６１から漏出するのを防止することができる。
【００５１】
また、この内視鏡用鉗子栓１では、蓋体３を取り外すと、隔壁部２３および凹部２４が露出した状態となり、蓋体３の着脱を選択することによって、いろいろな態様で使用することもできる。例えば、比較的外径の大きい（太い）処置具を挿入する場合、蓋体３を取り外すことにより、容易にこれを挿入することができる。
【００５２】
さて、このような内視鏡用鉗子栓１には、挿入・抜去される処置具と擦れる部位の表面付近に、後に詳述するような化学的呈色反応によって形成された着色層４が設けられている。
【００５３】
本実施形態では、この着色層４は、基端開口３３１付近から、通路３３の内周面、開閉部３１の基端面およびスリット３２の接合面３２１を含む部位に連続して形成されている。また、着色層４は、孔２３１の内周面にも形成されている。
【００５４】
このように着色層４が設けられていると、着色層４が処置具等との摩擦により摩耗（摩滅）して下地が現れることにより、交換時期（交換時機）の目安を示す（知らせる）ことができる。すなわち、内視鏡用鉗子栓１を新品に交換する必要のあることを示すことができる。よって、摩耗が進行したものを交換し忘れるのを防止することができ、密着性が低下したスリット３２から体腔内の液体等が漏出するようなトラブルを予防することができる。
【００５５】
また、特に、この着色層４は、化学的呈色反応によって形成されており、その下地（本体２および蓋体３）と一体化している。このため、例えば、着色塗料の塗布等の従来の方法により形成された着色層に比べて、下地からの不本意な剥離を生じ難く（界面剥離を生じ難く）、比較的長期間にわたって、安定した特性を有するものとなる。また、化学的呈色反応を用いることにより、厚さのバラツキの小さい着色層を形成することができる。このようなことから、処置具等との摩擦によって着色層４が早期に剥がれ落ちたり、不均一に摩耗すること等が効果的に防止され、内視鏡用鉗子栓の交換時期を正確に知らせることができる。
【００５６】
また、従来の方法では、着色層が形成される成形体（内視鏡関連品本体）が、例えば、シリコーンゴム、フッ素系樹脂等のような撥水性の高い（濡れ性の小さい）材料で構成されたものである場合、着色部と成形体（下地）との密着性を十分に高めることが困難であったが、本発明によればこのような問題の発生を十分に防止することができる。したがって、成形体の構成材料の選択の幅を広げることができるため、最終的に得られる内視鏡関連品の特性を特に優れたものとすることができる。
【００５７】
この着色層４の色は、その下地、すなわち本体２や蓋体３の色と異なっているのが好ましい。これにより、着色層４が設けられている部位では、処置具等との摩擦により着色層４が摩耗すると、下地が現れることにより、色が変化するので、摩耗が進行したのを容易に知ることができる。
【００５８】
新品への交換は、本体２と蓋体３とを同時に行ってもよいが、別個に行ってもよい。例えば、蓋体３（基端開口３３１付近、通路３３の内周面、開閉部３１の基端面、スリット３２の接合面３２１）に形成された着色層４が摩耗した場合には、蓋体３のみを交換することとし、本体２（孔２３１の内周面）に形成された着色層４が摩耗した場合には、本体２のみを交換することとすることができる。これにより、無駄のない交換を行うことができる。
【００５９】
着色層４の厚さは、特に限定されないが、摩耗した場合に交換が必要となる程度の厚さであるのが好ましく、具体的には、０．０１〜１ｍｍ程度であるのが好ましい。
【００６０】
なお、着色層４は、図示の構成では処置具と擦れる部位のほぼ全面に設けられているが、本発明では、処置具と擦れる部位の少なくとも一部に設けられていればよい。逆に、本体２や蓋体３の外表面全体に着色層４が設けられていてもよい。
【００６１】
以上説明したような着色層４は、化学的呈色反応により形成されたものである。本発明では、着色層は、化学的呈色反応により形成されたものであれば、いかなるものであってもよいが、より具体的には、以下のような方法で形成することができる。
【００６２】
すなわち、少なくとも表面付近の一部に反応性化学構造を有する成形体に、呈色試薬を付与することにより、着色層を形成することができる。
【００６３】
少なくとも表面付近の一部に反応性化学構造を有する成形体を得る方法（成形体の表面付近に、反応性化学構造（反応性官能基）を存在させる（導入する）方法）としては、Ｉ：反応性化学構造を有する化合物を溶解した溶液に、成形体を接触させる方法、II：成形体を形成する際に、樹脂材料中に、反応性化学構造を有する化合物を混合する方法、III：樹脂材料として、反応性化学構造を有するものを用いて、樹脂成形体を形成する方法等が好適に使用される。これらのＩ〜IIIの方法によれば、容易かつ確実に、成形体の表面付近に反応性化学構造を存在させることができ、容易かつ確実に着色部を形成することができる。中でも、Ｉの方法によれば、より容易に着色部を形成することができるとともに、複雑な形状を有する成形体や、既存の成形体に対して、着色部を容易かつ確実に形成することができる。また、II、IIIの方法によれば、着色部の剥離等の不都合が、より生じ難くなる。このように、本発明においては、反応性化学構造（反応性官能基）は、成形体の成形時に導入されるものであってもよいし、成形体の成形後に導入されるものであってもよい。本明細書中では、反応性化学構造が導入される前の成形体や、反応性化学構造が導入された後の成形体を総称して、「成形体」と言う。
【００６４】
Ｉの方法を用いる場合、前記溶液に成形体を接触させる方法としては、例えば、浸漬法、スピンコート法、キャスティング法、グラビアコート法、バーコート法、ロールコート法、スプレーコート法、スクリーン印刷法、フレキソ印刷法、オフセット印刷法のような各種塗布法等が挙げられ、これらのうちの１種または２種以上を組み合わせて用いることができる。
【００６５】
また、Ｉの方法を用いる場合、成形体のほぼ全面に反応性化学構造を導入するようにしてもよいし、マスク等を用いることにより、着色部を形成したい部分に選択的に、反応性化学構造を導入するようにしてもよい。
【００６６】
また、Ｉの方法を用いる場合、反応性化学構造を有する化合物を溶解させる溶媒には、反応性化学構造を有する化合物との反応性の低いものが適宜選択され、特に限定されないが、例えば、水、メチルエチルケトン（ＭＥＫ）、アセトン、ジエチルケトン、メチルイソブチルテトン（ＭＩＢＫ）、メチルイソプロピルケトン（ＭＩＰＫ）、シクロヘキサノン等のケトン系溶媒、メタノール、エタノール、イソプロパノール、エチレングリコール、ジエチレングリコール（ＤＥＧ）、グリセリン等のアルコール系溶媒、ジエチルエーテル、ジイソプロピルエーテル、１，２−ジメトキシエタン（ＤＭＥ）、１，４−ジオキサン、テトラヒドロフラン（ＴＨＦ）、テトラヒドロピラン（ＴＨＰ）、アニソール、ジエチレングリコールジメチルエーテル（ジグリム）等のエーテル系溶媒、メチルセロソルブ、エチルセロソルブ、フェニルセロソルブ等のセロソルブ系溶媒、ヘキサン、ペンタン、ヘプタン、シクロヘキサン等の脂肪族炭化水素系溶媒、トルエン、キシレン、ベンゼン等の芳香族炭化水素系溶媒、ピリジン、ピラジン、フラン、ピロール、チオフェン等の芳香族複素環化合物系溶媒、Ｎ，Ｎ−ジメチルホルムアミド（ＤＭＦ）、Ｎ，Ｎ−ジメチルアセトアミド（ＤＭＡ）等のアミド系溶媒、ジクロロメタン、クロロホルム、１，２−ジクロロエタン等のハロゲン化合物系溶媒、酢酸エチル、酢酸メチル、ギ酸エチル等のエステル系溶媒、ジメチルスルホキシド（ＤＭＳＯ）、スルホラン等の硫黄化合物系溶媒、アセトニトリル、プロピオニトリル等のニトリル系溶媒等から選択される１種または２種以上を混合したものを用いることができる。
【００６７】
呈色試薬としては、反応性化学構造（反応性官能基）の種類に応じて、例えば、以下のようなものを用いることができる。以下、反応性化学構造の種類毎に、使用可能な呈色試薬を例示する。なお、カッコ内は、呈色反応後のおよその色である。
【００６８】
（１）反応性化学構造が−ＯＨ（アルコール性）の場合
呈色試薬としては、例えば、ヘキサニロトセレート（赤色）、キサントゲン酸アルカリおよびモリブデン酸アンモニウム（紫色）、Ｄｅｎｉｇｅｓ試薬（黄〜赤色）、過ヨウ素酸およびフクシン亜硫酸（赤色）等が挙げられる。
【００６９】
（２）反応性化学構造が−ＯＨ（フェノール性）の場合
呈色試薬としては、例えば、Ｇｉｂｂｓ試薬（２，６−ジブロモキノン−４−クロロイミド）（青色）、４−アミノアンチピリンおよび酸化剤（赤橙色または緑〜青紫色）、塩化第二鉄（緑〜青〜紫色）、Ｍｉｌｌｏｎ試薬（亜硝酸を含む硝酸水銀の硝酸溶液）（赤色）等が挙げられる。
【００７０】
（３）反応性化学構造が−ＳＨの場合
呈色試薬としては、例えば、Ｅｌｌｍａｎ試薬（５，５′−ジチオビス（２−ニトロ安息香酸））（黄色）、亜硝酸アミル（桃色）等が挙げられる。
【００７１】
（４）反応性化学構造が−ＣＨＯの場合
呈色試薬としては、例えば、フクシン亜硫酸（赤紫色）、テトラゾリウム塩（赤紫〜青色）、３−メチル−２−ベンゾチアゾリノンヒドラゾン（青〜緑色）、ｏ−アミノチオフェノール（蛍光）、１，２−ジアミノナフタレン（蛍光）等が挙げられる。
【００７２】
（５）反応性化学構造が＝ＣＨ２の場合
呈色試薬としては、例えば、ｍ−ポリニトロベンゼンおよびアルカリ（紫赤〜赤橙色）、ニトロプルシド塩（赤色または黄色）、２，４−ジニトロフェニルニドラジン（ブドウ酒赤色）等が挙げられる。
【００７３】
（６）反応性化学構造が−ＣＯＣＯ−の場合
呈色試薬としては、例えば、ヒドロキシアミルおよびＮｉ（ＯＡｃ）２（赤色）、ＵＯ２（黄色）等が挙げられる。
【００７４】
（７）反応性化学構造が−ＮＨ２の場合
呈色試薬としては、例えば、ＣＳ２およびＩ２−ＮａＮ３（黒色）、ＣＳ２およびＡｇＮＯ３（黒色）、ニトロプルシド塩およびアセトアルデヒド（青紫色）、クエン酸および無水酢酸（赤〜紫色）、ニンヒドリン（紫色）、ｏ−フタルアルデヒド（黒色）等が挙げられる。
【００７５】
（８）反応性化学構造が−ＣＯＯＨの場合
呈色試薬としては、例えば、ｏ−ニトロフェニルヒドラジン（紫色）、レゾルシン（緑黄色）等が挙げられる。
【００７６】
（９）反応性化学構造が−ＣＯＯＲの場合
呈色試薬としては、例えば、ヒドロキシルアミンおよびＦｅＣｌ３（赤紫色）等が挙げられる。
【００７７】
（１０）反応性化学構造が−ＮＯの場合
呈色試薬としては、例えば、ナトリウムペンタシアノアミンフェロアート（緑〜紫色）等が挙げられる。
【００７８】
（１１）反応性化学構造が−ＮＯ２の場合
呈色試薬としては、例えば、アセトンおよびカセイアルカリ（紫色または血赤色）等が挙げられる。
【００７９】
（１２）反応性化学構造が二重結合の場合
呈色試薬としては、例えば、テトラニトロメタン（黄〜赤〜黄褐色）等が挙げられる。
【００８０】
前記（１）〜（１２）の中でも、反応性化学構造としては、−ＮＨ２が好ましい。これにより、反応性化学構造（−ＮＨ２）と呈色試薬との反応を効率よく進行させることができるとともに、形成される着色部の剥離等の不都合が、より生じ難くなる。
【００８１】
かかる−ＮＨ２を反応性化学構造として有する化合物としては、例えば、アンモニア（各種塩を含む）や、第一アミン（各種アミノ酸、各種塩を含む）等が挙げられる。なお、前記第一アミンとしては、界面活性剤の構成材料として用いられるものを用いてもよい。
【００８２】
この場合、（７）で例示したものの中でも、呈色試薬としては、ｏ−フタルアルデヒドまたはニンヒドリンを用いるのが好ましい。これにより、反応性化学構造と呈色試薬との反応をさらに効率よく進行させることができるとともに、形成される着色部の剥離等の不都合が、より生じ難くなる。
【００８３】
また、呈色試薬としてｏ−フタルアルデヒドを用いる場合、２−メルカプトエタノール、エチレンシアノヒドリン（３−ヒドロキシプロピオニトリル）、および、Ｎ−アセチルシステインからなる群より選択される少なくとも１種と併用してもよい。このような場合、蛍光物質が生成し、蛍光色の着色部を形成することができる。また、このような場合、２−メルカプトエタノールおよび／またはエチレンシアノヒドリン（３−ヒドロキシプロピオニトリル）の使用量を調整することにより、ｏ−フタルアルデヒド（黒色）と、反応性化学構造（−ＮＨ２）との呈色反応による黒色系の発色の度合いと、前記蛍光の発色の度合いとのバランスを調節することができる。
【００８４】
上記のような呈色試薬を用いて形成される着色部の厚さは、例えば、呈色試薬溶液と成形体との接触時間等を調整することにより、より確実に制御することができる。反応性化学構造（反応性化学構造を有する化合物）と、呈色試薬との反応を以下に述べるような方法で行う場合、呈色試薬溶液と成形体との接触時間は、例えば、１５〜１８０分程度であるのが好ましく、３０〜１２０分程度であるのがより好ましい。これにより、成形体を構成する材料の性質を極端に阻害することなく、剥離等の問題が特に生じ難い着色部を形成することができる。
【００８５】
反応性化学構造（反応性化学構造を有する化合物）と、呈色試薬との反応は、いかなる方法で行うものであってもよいが、呈色試薬の溶液（以下、「呈色試薬溶液」ともいう。）を成形体に付与する方法により行うのが好ましい。これにより、容易かつ確実に着色部を形成することができる。特に、複雑な形状を有する成形体に対しても、容易かつ確実に着色部を形成することができる。また、これにより、形成される着色部の各部位での厚さのバラツキを特に小さくすることができる。
【００８６】
呈色試薬溶液を成形体に付与する方法の具体例としては、例えば、浸漬法、スピンコート法、キャスティング法、グラビアコート法、バーコート法、ロールコート法、スプレーコート法、スクリーン印刷法、フレキソ印刷法、オフセット印刷法のような各種塗布法等が挙げられ、これらのうちの１種または２種以上を組み合わせて用いることができる。この中でも、浸漬法（成形体を呈色試薬溶液中に浸漬する方法）を用いることにより、形成される着色部の各部位での厚さのバラツキを特に小さくすることができる。
【００８７】
また、上記のような方法を用いる場合、成形体のほぼ全面に呈色試薬溶液を付与するようにしてもよいし、マスク等を用いることにより、着色部を形成したい部分に選択的に、呈色試薬溶液を付与するようにしてもよい。
【００８８】
また、呈色試薬溶液を用いる場合、呈色試薬を溶解させる溶媒としては、例えば、水、メチルエチルケトン（ＭＥＫ）、アセトン、ジエチルケトン、メチルイソブチルテトン（ＭＩＢＫ）、メチルイソプロピルケトン（ＭＩＰＫ）、シクロヘキサノン等のケトン系溶媒、メタノール、エタノール、イソプロパノール、エチレングリコール、ジエチレングリコール（ＤＥＧ）、グリセリン等のアルコール系溶媒、ジエチルエーテル、ジイソプロピルエーテル、１，２−ジメトキシエタン（ＤＭＥ）、１，４−ジオキサン、テトラヒドロフラン（ＴＨＦ）、テトラヒドロピラン（ＴＨＰ）、アニソール、ジエチレングリコールジメチルエーテル（ジグリム）等のエーテル系溶媒、メチルセロソルブ、エチルセロソルブ、フェニルセロソルブ等のセロソルブ系溶媒、ヘキサン、ペンタン、ヘプタン、シクロヘキサン等の脂肪族炭化水素系溶媒、トルエン、キシレン、ベンゼン等の芳香族炭化水素系溶媒、ピリジン、ピラジン、フラン、ピロール、チオフェン等の芳香族複素環化合物系溶媒、Ｎ，Ｎ−ジメチルホルムアミド（ＤＭＦ）、Ｎ，Ｎ−ジメチルアセトアミド（ＤＭＡ）等のアミド系溶媒、ジクロロメタン、クロロホルム、１，２−ジクロロエタン等のハロゲン化合物系溶媒、酢酸エチル、酢酸メチル、ギ酸エチル等のエステル系溶媒、ジメチルスルホキシド（ＤＭＳＯ）、スルホラン等の硫黄化合物系溶媒、アセトニトリル、プロピオニトリル等のニトリル系溶媒等から選択される１種または２種以上を混合したものを用いることができる。
【００８９】
また、呈色試薬溶液を成形体に付与する際に（成形体を呈色試薬溶液中に浸漬する際に）、例えば、雰囲気を加圧、減圧（引圧）してもよいし、雰囲気、成形体、呈色反応溶液等を加熱、冷却してもよい。これにより、形成される着色部を、より確実に所望の厚さに制御することができる。
【００９０】
具体的には、呈色試薬溶液を成形体に付与する際に、雰囲気を加圧したり、雰囲気、成形体、呈色反応溶液等を加熱することにより、比較的短時間で、形成される着色部の厚さを比較的大きいものとすることができる。
【００９１】
また、呈色試薬溶液を成形体に付与する際に、雰囲気を減圧したり、雰囲気、成形体、呈色反応溶液等を冷却することにより、呈色試薬溶液と成形体との接触時間を短くするのが困難な場合であっても、形成される着色部の厚さを比較的小さいものとすることができる。また、形成される着色部の各部位での厚さのバラツキを特に小さくすることができる。
【００９２】
なお、呈色試薬を成形体に付与する方法は、上記のような方法に限定されず、例えば、呈色試薬の溶液の代わりに、呈色試薬を含む分散液を用いてもよいし、また、呈色試薬自体が液状である場合、呈色試薬を単体で用いてもよい。また、必ずしも、液状の呈色試薬を用いなくてもよい。
【００９３】
以上、本発明の第１実施形態について内視鏡用鉗子栓を例にして説明したが、内視鏡用鉗子栓は、本体と蓋体とに分割されているものに限らず、この両者に相当する部分が一体的に（一部材で）形成されているようなものでもよい。
【００９４】
＜第２実施形態＞
図３は、本発明の内視鏡用鉗子栓（内視鏡関連品）の第２実施形態を示す縦断面図である。以下、この図を参照して本発明の内視鏡用鉗子栓の第２実施形態について説明するが、前述した実施形態との相違点を中心に説明し、同様の事項はその説明を省略する。
【００９５】
本実施形態の内視鏡用鉗子栓１’は、着色層の構成が異なること以外は前記第１実施形態と同様である。
【００９６】
本実施形態の内視鏡用鉗子栓１’では、互いに色が異なる着色層４１および４２の２層の着色層が設けられている。すなわち、本体２および蓋体３における前記第１実施形態と同様の部位の表面に着色層４１が被覆されており、着色層４１の上にさらに着色層４２が被覆されている。
【００９７】
着色層４１の色は、その下地、すなわち本体２や蓋体３の色と異なっている。また、着色層４２の色は、その下地、すなわち着色層４１の色と異なっている。このような構成により、まず着色層４２が摩耗すると、着色層４１が現れることによって色が変化し、次いで着色層４１が摩耗すると本体２または蓋体３が現れることにより、さらに色が変化する。
【００９８】
このように、本実施形態では、処置具との摩擦による摩耗の進行の度合いを複数段階（２段階）に知ることができ、よって、交換時期の目安をより細やかに（段階的に）知らせることができる。例えば、最初の色の変化で交換時期が近づいていることを知らせ、次の色の変化で交換が必要であることを知らせるというようなことをすることができる。
【００９９】
このような複数の着色層４１、４２は、例えば、前記実施第１形態で説明した方法、物質（反応性化学構造を有する物質、呈色試薬等）等を組み合わせることにより、形成することができる。
【０１００】
なお、本発明では、３層以上の着色層が設けられているものでもよい。このような場合、互いに隣接する２つの下地層において、色が異なっているのが好ましい。これにより、交換時期の目安をさらに細やかに（段階的に）知らせることができる。
【０１０１】
＜第３実施形態＞
図４は、本発明の内視鏡用掃除ブラシ（内視鏡関連品）の実施形態を示す部分縦断面図、図５は、図４に示す内視鏡用掃除ブラシのブラシ部を拡大して示す縦断面図、図６は、図４に示す内視鏡用掃除ブラシにおける本体部およびガイド部を内視鏡の管路内に挿入した状態を示す平面図、図７は、図４に示す内視鏡用掃除ブラシの先端部が管路の屈曲部を通過する状態を示す断面図である。
【０１０２】
図４に示す内視鏡用掃除ブラシ５は、内視鏡の使用後、内視鏡内部の例えば処置具挿通チャンネル、吸引チャンネル、送水チャンネル、送気チャンネル等の管路の掃除（汚れ、ゴミ等の除去）を行うものである。本実施形態では、代表して、吸引チャンネル１７について説明する。
【０１０３】
図６に示すように、吸引チャンネル１７は、湾曲部１３、挿入部可撓管１１および操作部１２内に連続して配設されたチューブ１７１と、操作部１２、光源差込部１４、接続部可撓管１５内に連続して配設されたチューブ１７２と、操作部１２に設置された筒状のシリンダ部１７３と、光源差込部１４に設置された吸引口金１７４とで構成されている。
【０１０４】
図７に示すように、操作部１２内で、チューブ１７１は、シリンダ部１７３の同図中の下端部に接続されており、チューブ１７２は、シリンダ部１７３の側部に接続されている。すなわち、チューブ１７１の内腔とチューブ１７２の内腔とは、シリンダ部１７３の内腔を介して連通している。
【０１０５】
内視鏡１０の使用時には、吸引口金１７４に吸引ポンプ（図示せず）が接続され、チューブ１７１、シリンダ部１７３およびチューブ１７２を介して湾曲部１３の先端より吸引を行うことができる。
【０１０６】
シリンダ部１７３には、内視鏡１０の使用時には、吸引のオン／オフを操作する吸引操作弁（図示せず）が設置される。吸引チャンネル１７を掃除する際には、この吸引操作弁を取り外すと、シリンダ部１７３の図７中の上端部（開口１７５）が外部に開放する。
【０１０７】
なお、本発明の内視鏡用掃除ブラシ５は、内視鏡１０のような電子内視鏡に限らず、ファイバー内視鏡等の各種の内視鏡に対して使用することができることは言うまでもない。
【０１０８】
以下、内視鏡用掃除ブラシ５の構成について説明する。
図４に示すように、内視鏡用掃除ブラシ５は、可撓性を有する細長い本体部６と、本体部６の基端側に設けられたブラシ部７１、７２および７３と、本体部６の先端側に設けられたガイド部８とを備えている。
【０１０９】
本体部６は、湾曲、屈曲した管路内に挿入することができるよう、可撓性を有している。また、本体部６は、適度な曲げ剛性および捩じり剛性を有している。これにより、基端側で加えた押し込み力や捩じり力が先端部まで効率良く伝達し、管路内で容易に前進させることができる。
【０１１０】
本実施形態では、本体部６は、合成樹脂で構成された長尺なチューブ部材（中空部材）よりなるものである。これにより、適度な曲げ剛性および捩じり剛性が得られるとともに、管路の内周面に対する摺動抵抗も小さく、よって、より優れた挿入操作性が得られる。
【０１１１】
この本体部６を構成する合成樹脂材料としては、特に限定されないが、例えば、ポリプロピレン（ＰＰ）、ポリエチレン、特に高密度ポリエチレン、ポリテトラフルオロエチレン（ＰＴＦＥ）、ポリエチレンテレフタラート（ＰＥＴ）、ポリエステルエラストマー等であるのが好ましい。
【０１１２】
また、本体部６は、構成材料や剛性等の条件の異なる複数の層の積層体で構成されていてもよい。また、本体部６には、各種金属材料や比較的硬質の樹脂等で構成された補強材（芯材）が配設されていてもよい。
【０１１３】
なお、本体部６は、図示のような構成に限らず、例えば、長尺な中実の部材、コイル状（螺旋状）の部材、複数の線状体を束ねた（撚り合わせた）部材や、これらを組み合わせたような部材等であってもよい。また、その構成材料も合成樹脂に限らず、例えばステンレス鋼、アルミニウムまたはアルミニウム合金、チタンまたはチタン合金、銅または銅系合金等の各種金属材料であってもよい。
【０１１４】
本体部６の長さＬ２は、適用する内視鏡の管路の長さに応じて適宜設定されるが、通常、８００〜２５００ｍｍ程度であるのが好ましい。また、本体部６の長さＬ２は、内視鏡の管路の長さとほぼ同じか、またはこれより長いのが好ましい。
【０１１５】
このような本体部６の基端側（一端側）には、ブラシ部７１、７２および７３が設けられている。このブラシ部７１、７２および７３は、それぞれ、多数の線状体（ブラシ毛）の根元部が複数の金属細線を撚って形成した撚り線７４によって支持された構成になっている。この撚り線７４の構成材料としては、例えば、前記のような各種金属材料が挙げられる。
【０１１６】
また、ブラシ部７１、７２および７３は、それぞれ、所定本数の線状体よりなる複数の線状体束７１１、７２１および７３１によって構成されている。図５に示すように、各線状体束７１１、７２１および７３１の線状体は、中央部から外側に向かって長さが短くなっており、全体として毛先が山形となるように配置されている。これら線状体の構成材料（主材料）としては、例えば、ポリアミド系、ポリエステル系樹脂が挙げられる。
【０１１７】
本実施形態では、先端側から３つのブラシ部７１、７２および７３が長手方向に沿って間隔を空けて設置されている。このように複数のブラシ部が設けられていることより、内視鏡用掃除ブラシ５を管路内に１回挿通することによって、複数回繰り返し挿通したのと同様の効果が得られ、よって、挿通回数を少なくすることができ、掃除作業に要する労力を軽減することができる。
【０１１８】
ブラシ部７１、７２および７３の設置間隔は、特に限定されないが、例えば２〜８ｃｍ程度であるのが好ましい。
【０１１９】
ブラシ部７１、７２および７３は、互いに同様のものでもよいが、互いに条件の異なるものであってもよい。この条件としては、例えば、ブラシ部の直径、ブラシ部の長さ、線状体（ブラシ毛）の材質、線状体の太さ、線状体の本数（密度）等が挙げられる。
【０１２０】
なお、ブラシ部の設置個数は、特に限定されず、１個、２個または４個以上（例えば４〜１０個程度）でもよい。
【０１２１】
本実施形態では、１つの撚り線７４にブラシ部７１、７２および７３がそれぞれ設置されている。これにより、３つのブラシ部７１、７２および７３を１回の撚りで作製することができ、よって、製造工程の簡素化、製造コストの低減が図れる。
【０１２２】
撚り線７４の先端部は、本体部６の基端部内腔に挿入した状態で、例えば接着剤等により本体部６に接合（連結）されている。これにより、本体部６に対し強固に連結することができるとともに、本体部６の基端部内腔を封止することができ、本体部６の内腔にゴミ、液体等が侵入するのを防止することができる。
【０１２３】
また、撚り線７４の基端部には、キャップ（保護部材）７５が装着されている。これにより、管路の内周面を保護し、これを傷つけるのを防止することができる。
【０１２４】
本体部６の先端側（他端側）には、本体部６より曲げ剛性が小さい（本体部６より曲げ変形に対する柔軟性が高い）ガイド部８が設けられている。このガイド部８は、本体部６を管路内に挿入する際のガイドとして機能するものである。
【０１２５】
本実施形態では、ガイド部８は、合成樹脂で構成された中実部材で構成されている。
ガイド部８の基端部は、本体部６の先端部内腔に挿入した状態で、例えば接着（接着剤や溶媒による接着）、融着（熱融着、高周波融着、超音波融着等）等の方法により本体部６に接合（連結）されている。これにより、本体部６に対し強固に連結することができるとともに、本体部６の先端部内腔を封止することができ、本体部６の内腔にゴミ、液体等が侵入するのを防止することができる。
【０１２６】
ガイド部８の先端８１は、丸みを帯びており、これにより、管路の内周面を保護し、これを傷つけるのを防止することができる。
【０１２７】
ガイド部８の外径（基端部の外径）は、本体部６の内径とほぼ同じになっている。これにより、製造工程において本体部６との連結を容易に行うことができるとともに、ガイド部８の曲げ剛性を本体部６の曲げ剛性に対し適度に小さくすることができる。
【０１２８】
このガイド部８を構成する合成樹脂材料としては、特に限定されないが、例えば、ポリエチレン、特に中密度または低密度ポリエチレン、ポリプロピレン（ＰＰ）、ポリアセタール（ＰＯＭ）、ポリエチレンテレフタラート（ＰＥＴ）、ポリテトラフルオロエチレン（ＰＴＦＥ）、ポリアミド（ＰＡ）、ポリエステルエラストマー等であるのが好ましい。
【０１２９】
また、ガイド部８は、構成材料や剛性等の条件の異なる複数の層の積層体で構成されていてもよい。
【０１３０】
また、ガイド部８は、その全長にわたって曲げ剛性（柔軟性）が一定のものに限らず、例えば、先端方向に向かって段階的または連続的に曲げ剛性が減少する（柔軟性が増す）ようなものであってもよい。そのようなものを達成するための具体的な構成としては、例えば、ガイド部８の外径を先端方向に向かって段階的または連続的に漸減させる構成や、ガイド部８の構成材料を長手方向の途中でより柔軟なものに切り換える構成や、またはこれらを組み合わせたような構成等が挙げられる。
【０１３１】
なお、ガイド部８は、図示のような構成に限らず、例えば、中空のチューブ部材、コイル状（螺旋状）の部材などであってもよく、また、金属製のワイヤー（特に、表面が樹脂で被覆されたもの）などであってもよい。
【０１３２】
ガイド部８の長さＬ１は、特に限定されないが、通常、２０〜１００ｍｍ程度であるのが好ましく、４０〜６０ｍｍ程度であるのがより好ましい。
【０１３３】
ガイド部８の長さＬ１が前記の範囲にあることにより、後述するようなガイド部８のガイド効果がより顕著に発揮される。
【０１３４】
このような内視鏡用掃除ブラシ５は、ガイド部８および本体部６をガイド部８側から内視鏡１０の管路の一端開口より挿入し、他端開口より引き抜くことによって、管路内にブラシ部７１、７２および７３を通過させて使用する。
【０１３５】
例えば、内視鏡１０の吸引チャンネル１７を掃除する場合を例に説明すると、図６に示すように、シリンダ部１７３における開口１７５よりガイド部８および本体部６を挿入し、湾曲部１３の先端部における開口１７６よりガイド部８を突出（露出）させる。なお、本体部６およびガイド部８の長さは、開口１７５から開口１７６までの長さより長くなっている。この状態から、ガイド部８または本体部６の先端部を把持して引き抜くと、ブラシ部７１、７２および７３が順次開口１７５よりチューブ１７１内に挿入し、これを通過して、開口１７６より抜去される。これにより、チューブ１７１内およびシリンダ部１７３内を掃除することができる。
【０１３６】
同様に、吸引口金１７４（開口）よりガイド部８および本体部６を挿入し、開口１７５よりガイド部８を突出（露出）させ、ガイド部８または本体部６の先端部を把持して引き抜くことにより、チューブ１７２内およびシリンダ部１７３内を掃除することができる。
【０１３７】
このように、ブラシ部が設けられていない部位であるガイド部８および本体部６を管路の全長にわたって挿入して使用するため、長尺な管路に挿入する場合であっても、挿入操作が容易である。また、本体部６を引っ張る力でブラシ部７１、７２および７３を内視鏡１０の管路内に通過させることから、本体部６の座屈（腰折れ）の問題がなく、ブラシ部の摺動抵抗が比較的大きくても操作性を損なわない。よって、本実施形態のように複数のブラシ部７１、７２および７３を設けた場合であっても、優れた操作性が得られ、容易に掃除作業を行うことができる。
【０１３８】
また、ブラシ部７１、７２および７３が管路内を一方通行するため、ブラシ部７１、７２および７３により一旦除去された汚れやゴミ等がブラシ部７１、７２および７３から離脱して管路内に再度付着することがなく、よって、清掃効果にも優れる。
【０１３９】
また、本実施形態の内視鏡用掃除ブラシでは、ガイド部８が設けられていることにより、管路に屈曲部位や湾曲部位があるような場合であっても、管路内への本体部６の挿入操作がさらに容易なものとなっている。例えば、図７に示すように、チューブ１７２とシリンダ部１７３との接続部のような屈曲部位を通過させる場合、比較的曲げ剛性の小さいガイド部８がこの屈曲部位に沿って柔軟に湾曲し、このガイド部８に追従するように本体部６が前進することができるため、屈曲部位を容易に（スムーズに）通過することができる。
【０１４０】
また、同様にして、図６中のＡ、ＢおよびＣで示す湾曲部位も容易に（スムーズに）通過することができる。
【０１４１】
さて、このような内視鏡用掃除ブラシ５には、管路内面と擦れる部位の表面付近に、化学的呈色反応によって形成された着色層２０が設けられている。
【０１４２】
本実施形態では、図５に示すように、この着色層２０は、ブラシ部７１、７２および７３の各線状体（ブラシ毛）の表面に形成されている。
【０１４３】
着色層２０は、前記実施形態で説明した着色層４０、４１、４２と、基本的に同様の構成を有するものであり、前記実施形態で説明したのと、同様の方法で形成することができ、同様の効果が得られる。
【０１４４】
また、本実施形態のように、内視鏡関連品が内視鏡用掃除ブラシである場合、このような着色層２０が設けられていると、着色層２０が管路内面との摩擦により摩耗（摩滅）して下地が現れることにより、交換時期（交換時機）の目安を示す（知らせる）ことができる。すなわち、内視鏡用掃除ブラシ５を新品に交換する必要のあることを示すことができる。よって、摩耗が進行し、清掃効果が低下したものを交換し忘れるのを防止することができ、管路内面を確実に掃除することができる。
【０１４５】
着色層２０の厚さは、特に限定されないが、摩耗した場合に交換が必要となる程度の厚さであるのが好ましく、具体的には、０．０１〜１ｍｍ程度であるのが好ましい。
【０１４６】
なお、着色層２０は、図示の構成ではブラシ部７１、７２および７３の線状体全面に設けられているが、これに限定されず、例えば、管路内面と擦れる部位の少なくとも一部に設けられたものであってもよいし、内視鏡用掃除ブラシ５の外表面全体に着色層２０が設けられていてもよい。
【０１４７】
以上、本発明の内視鏡関連品を、内視鏡用鉗子栓および内視鏡用掃除ブラシを例にして説明したが、本発明はこれに限定されるものではない。例えば、内視鏡用鉗子栓および内視鏡用掃除ブラシを構成する各部は、同様の機能を発揮し得る任意の構成のものと置換することができる。
【０１４８】
また、本発明が適用される内視鏡関連品は、内視鏡用鉗子栓および内視鏡用掃除ブラシに限るものではなく、内視鏡本体の構成する各部材や、これに関連して用いられる種々の処置具、装置、部品、付属品等に適用することができる。
【実施例】
【０１４９】
次に、本発明の具体的実施例について説明する。
１．内視鏡用鉗子栓の作製
【０１５０】
（実施例１）
以下のようにして、図１に示すような内視鏡用の鉗子栓を作製した。
【０１５１】
まず、シリコーンゴム（白色）を用いて、内視鏡用の鉗子栓の形状の成形体を製造した。この成形体を、５ｗｔ％のアンモニア水中に１時間浸漬した。これにより、成形体は、アンモニア（反応性化学構造：−ＮＨ２）を吸収した。
【０１５２】
次に、アンモニアを吸収した成形体を洗浄し、その後、成形体の、基端開口付近から、通路の内周面、開閉部の基端面およびスリットの接合面に亘る領域以外の部位をマスクで被覆した。このようにマスクで被覆された成形体を、０．５５ｗｔ％のｏ−フタルアルデヒド水溶液中に１時間浸漬し、アンモニアとｏ−フタルアルデヒドとを反応（呈色反応）させた。これにより、膜厚０．１ｍｍの黒色の着色層が形成された。その後、マスクを除去することにより、図１に示すような内視鏡用鉗子栓が得られた。なお、成形体を、ｏ−フタルアルデヒド水溶液に浸漬する際の、雰囲気圧は１気圧、成形体およびｏ−フタルアルデヒド水溶液の温度は１８℃であった。
【０１５３】
（実施例２）
アンモニアを吸収した成形体を洗浄し、その後、マスクで被覆することなく、成形体を、０．５５ｗｔ％のｏ−フタルアルデヒド水溶液中に浸漬した以外は、前記実施例１と同様にして内視鏡用鉗子栓を作製した。
【０１５４】
（実施例３）
０．５５ｗｔ％のｏ−フタルアルデヒド水溶液の代わりに、１ｗｔ％のニンヒドリン水溶液を使用し、膜厚０．３ｍｍの紫色の着色層を形成した以外は、実施例１と同様にして内視鏡用鉗子栓を作製した。
【０１５５】
（比較例１）
シリコーンゴムを用いて、鉗子栓の形状の成形体を得た。この成形体の、基端開口付近から、通路の内周面、開閉部の基端面およびスリットの接合面に亘る領域に、フッ素系の黒色塗料の溶液を塗布し、加熱することにより、膜厚０．１ｍｍの黒色の着色層（着色部）を表面層として有する樹脂成形体が得られた。
【０１５６】
２．評価
比較例１の内視鏡用鉗子栓（１００個）について、図２に示すように内視鏡に装着した状態で、処置具を、スリットおよび孔に挿入した後、抜去するという操作を、下地が露出するまで行った。なお、比較例２の内視鏡用鉗子栓においては、着色層が一様に摩耗することはなく、上記操作の繰り返しの途中で着色層の剥離が生じることにより、下地が露出した。
【０１５７】
その後、実施例１〜３の各内視鏡用鉗子栓（各１００個）について、上記と同様に、図２に示すように内視鏡に装着した状態で、処置具を、スリットおよび孔に挿入した後、抜去するという操作を、着色層が磨耗または剥離し、下地が露出するまで行い、以下の４段階の基準に従い、評価した。
【０１５８】
◎：上記操作の繰り返しにより、着色層がほぼ一様に摩耗し、比較例１についての操
作回数（平均）の４倍の回数（平均）の操作を繰り返し行っても下地が露出しな
かった。
○：上記操作の繰り返しにより、着色層がほぼ一様に摩耗し、比較例１についての操
作回数（平均）の１倍以上４倍未満の回数（平均）の操作を繰り返し行った時点
で下地が露出した。
△：上記操作の繰り返しの途中で着色層に剥がれが認められ、比較例１についての操
作回数（平均）の１．２倍以上の回数（平均）の操作を繰り返し行った時点で下
地が露出した。
×：上記操作の繰り返しの途中で着色層に剥がれが認められ、比較例１についての操
作回数（平均）の１．２倍未満の回数（平均）の操作を繰り返し行った時点で下
地が露出した。
これらの結果を表１に示す。
【０１５９】
【表１】
2005110802.tif 000002
【０１６０】
表１に示すように実施例１〜実施例３の内視鏡用鉗子栓は、比較例１の内視鏡用鉗子栓に比べ、耐久性に優れていた。また、実施例１〜実施例３の内視鏡用鉗子栓では、いずれも着色層がほぼ一様に摩耗し、着色層の剥離（界面剥離）を生じることがなかった。また、実施例１〜実施例３の内視鏡用鉗子栓は、着色層の経時的な磨耗状態が分かりやすく、その交換時期の判断が容易であった。
【０１６１】
３．内視鏡用掃除ブラシの作製
（実施例４）
以下のようにして、図４に示すような内視鏡用掃除ブラシを作製した。
【０１６２】
まず、ポリアミド系樹脂を用いて、ブラシ部の形状の成形体を製造した。この成形体を、５ｗｔ％のアンモニア水中に１時間浸漬した。これにより、成形体は、アンモニア（反応性化学構造：−ＮＨ２）を吸収した。
【０１６３】
次に、アンモニアを吸収した成形体を洗浄した後、０．５５ｗｔ％のｏ−フタルアルデヒド水溶液中に２時間浸漬し、アンモニアとｏ−フタルアルデヒドとを反応（呈色反応）させた。これにより、膜厚０．１ｍｍの黒色の着色層を形成した。以上のように作製したブラシ部を用いて、図４に示すような内視鏡用掃除ブラシを作製した。なお、成形体を、ｏ−フタルアルデヒド水溶液に浸漬する際の、雰囲気圧は１気圧、成形体およびｏ−フタルアルデヒド水溶液の温度は１８℃であった。
【０１６４】
（実施例５）
０．５５ｗｔ％のｏ−フタルアルデヒド水溶液の代わりに、１ｗｔ％のニンヒドリン水溶液を使用し、膜厚０．１ｍｍの紫色の着色層を形成した以外は、実施例４と同様にして内視鏡用掃除ブラシを作製した。
【０１６５】
（比較例２）
ポリアミド系樹脂を用いて、ブラシ部の形状の成形体を得た。この成形体の、各線状体の表面にフッ素系の黒色塗料の溶液を塗布することによって着色層を形成した。以上のように作製したブラシ部を用いて、前記実施例４と同様にして内視鏡用掃除ブラシを作製した。
【０１６６】
４．評価
比較例２の内視鏡用掃除ブラシ（１００個）について、図２に示すような内視鏡の吸引チャンネルの一端開口より挿入し、他端開口より引き抜くという操作を、下地が露出するまで行った。なお、比較例２の内視鏡用掃除ブラシにおいては、着色層が一様に摩耗することはなく、上記操作の繰り返しの途中で着色層の剥離が生じることにより、下地が露出した。
【０１６７】
その後、実施例４、５の各内視鏡用掃除ブラシ（各１００個）について、上記と同様に、図２に示すような内視鏡の吸引チャンネルの一端開口より挿入し、他端開口より引き抜くという操作を、着色層が磨耗または剥離し、下地が露出するまで行い、以下の４段階の基準に従い、評価した。
【０１６８】
◎：上記操作の繰り返しにより、着色層がほぼ一様に摩耗し、比較例２についての操
作回数（平均）の３倍の回数（平均）の操作を繰り返し行っても下地が露出しな
かった。
○：上記操作の繰り返しにより、着色層がほぼ一様に摩耗し、比較例２についての操
作回数（平均）の１倍以上３倍未満の回数（平均）の操作を繰り返し行った時点
で下地が露出した。
△：上記操作の繰り返しの途中で着色層に剥がれが認められ、比較例２についての操
作回数（平均）の１．２倍以上の回数（平均）の操作を繰り返し行った時点で下
地が露出した。
×：上記操作の繰り返しの途中で着色層に剥がれが認められ、比較例２についての操
作回数（平均）の１．２倍未満の回数（平均）の操作を繰り返し行った時点で下
地が露出した。
これらの結果を表２に示す。
【０１６９】
【表２】
2005110802.tif 000003
【０１７０】
表２に示すように実施例４、実施例５の内視鏡用掃除ブラシは、比較例２の内視鏡用掃除ブラシに比べ、耐久性に優れていた。また、実施例４、実施例５の内視鏡用掃除ブラシでは、いずれも着色層がほぼ一様に摩耗し、着色層の剥離（界面剥離）を生じることがなかった。また、実施例４、実施例５の内視鏡用掃除ブラシは、着色層の経時的な磨耗状態が分かりやすく、その交換時期の判断が容易であった。
【図面の簡単な説明】
【０１７１】
【図１】本発明の内視鏡関連品（内視鏡用鉗子栓）の第１実施形態を示す縦断面図である。
【図２】図１に示す内視鏡用鉗子栓が設置された内視鏡を示す平面図である。
【図３】本発明の内視鏡関連品（内視鏡用鉗子栓）の第２実施形態を示す縦断面図である。
【図４】本発明の内視鏡関連品（内視鏡用掃除ブラシ）の第３実施形態を示す部分縦断面図である。
【図５】図４に示す内視鏡用掃除ブラシのブラシ部を拡大して示す縦断面図である。
【図６】図４に示す内視鏡用掃除ブラシにおける本体部およびガイド部を内視鏡の管路内に挿入した状態を示す平面図である。
【図７】図４に示す内視鏡用掃除ブラシの先端部が管路の屈曲部を通過する状態を示す断面図である。
【符号の説明】
【０１７２】
１、１’      内視鏡用鉗子栓
２            本体
２１          嵌合部
２２          フランジ
２３          隔壁部
２３１        孔
２４          凹部
３            蓋体
３１          開閉部
３２          スリット
３２１        接合面
３３          通路
３３１        基端開口
３４          係合部
３５          ツマミ
３６          連結部材
３７          リング部材
４、４１、４２  着色層
５            内視鏡用掃除ブラシ
６            本体部
７１、７２、７３  ブラシ部
７１１、７２１、７３１  線状体束
７４          撚り線
７５          キャップ
８            ガイド部
８１          先端
２０          着色層
１０          内視鏡
１１          挿入部可撓管
１２          操作部
１２１        突出部
１３          湾曲部
１４          光源差込部
１５          接続部可撓管
１６          処置具挿通チャンネル
１６１        基端開口部
１６２        先端開口部
１６３        フランジ
１７          吸引チャンネル
１７１、１７２  チューブ
１７３        シリンダ部
１７４        吸引口金
１７５、１７６  開口
Ａ、Ｂ、Ｃ    湾曲部位
【図１】
2005110802.tif 000004
【図２】
2005110802.tif 000005
【図３】
2005110802.tif 000006
【図４】
2005110802.tif 000007
【図５】
2005110802.tif 000008
【図６】
2005110802.tif 000009
【図７】
2005110802.tif 000010